СЫРЬЕВАЯ СМЕСЬ ДЛЯ ПРОИЗВОДСТВА ПОРИСТОГО ЗАПОЛНИТЕЛЯ
RAW MIX FOR POROUS FILLER PRODUCTION

Изобретение относится к производству пористых заполнителей для бетонов.
Известна сырьевая смесь для производства пористого заполнителя, содержащая, мас.%: шлак ГРЭС 56,0-64,0; отсевы дробления андезита 20,0-27,0; возврат 16,0-17,0 [1].
Задачей изобретения является повышение прочности пористого заполнителя, полученного из сырьевой смеси.
Технический результат достигается тем, что сырьевая смесь для производства пористого заполнителя, содержащая шлак ГРЭС (государственная районная электростанция) и отсевы дробления андезита, дополнительно содержит жидкое стекло и бентонит при следующем соотношении компонентов, мас.%: шлак ГРЭС 56,0-64,0; отсевы дробления андезита 10,0-15,0; жидкое стекло 2,0-3,0; бентонит 23,0-27,0.
В таблице приведены примеры составов сырьевой смеси для производства пористого заполнителя. В представленных составах жидкое стекло - натриевое с силикатным модулем 2,4 и удельным весом 1,3.
Компоненты
Состав, мас.%:
1
2
3
Шлак ГРЭС
56,0
60,0
64,0
Отсевы дробления андезита
15,0
12,5
10,0
Жидкое стекло
2.0
2,5
3,0
Бентонит
27,0
25,0
23,0
Прочность на сжатие, МПа
не менее 1
не менее 1
не менее 1
В составе сырьевой смеси для производства пористого заполнителя могут быть использованы шлаки ГРЭС крупностью 1-20 мм, включающие не более 5 мас.% топливных остатков.
2
2
3
2
3
3
Могут быть использованы бентониты, содержащие, мас.%: SiO 64,7-73,0; AlO 9,87-13,41; FeO 1,92-2,72; CaO 0,98-1,6; MgO 2,13-2,99; SO 0,51-0,81; п.п.п. 11, 45-14,32.
Компоненты сырьевой смеси дозируют в требуемых количествах. Отсевы дробления андезита размалывают до полного прохождения через сетку №014, смешивают со шлаком ГРЭС, жидким стеклом и бентонитом. Полученную смесь увлажняют до 18-24% и формуют из нее гранулы размером 20-40 мм, которые сушат и обжигают при температуре 1000°С.
Источник информации
1. SU 1551683, С04В 18/04, 1990.